ШИХТА ДЛЯ ПОЛУЧЕНИЯ ПОКРЫТИЯ НА ЧЕРЕПИЦЕ
CHARGE TO PRODUCE COATING ON TILING

Изобретение относится к промышленности строительных материалов и касается составов шихты для получения защитно-декоративных покрытий на керамической черепице.
Известна шихта для получения покрытия на черепице, содержащая вес.ч.: глину 45; кварцевый песок 6,7; мел 2,5; свинцовый глет 40; окись железа 9,7; пиролюзит 7,5 [1]. Такая шихта не является экологически безопасной, поскольку содержит токсичный компонент - свинцовый глет.
Задача изобретения состоит в получении экологически безопасной шихты для получения защитно-декоративного покрытия на черепице.
Технический результат достигается тем, что шихта для получения покрытия на черепице, включающая глину, кварцевый песок, мел, окись железа, пиролюзит, дополнительно содержит криолит при следующем соотношении компонентов, вес.ч.: глина 33-37; кварцевый песок 2-3; мел 0,5-1; окись железа 12-15; пиролюзит 7-8; криолит 7-8.
Для приготовления шихты могут быть использованы любые глины, в том числе бентонит, лесс и др.
Шихту получают следующим образом. Подготавливают и дозируют компоненты, например согласно выбранному из таблицы составу.
Таблица
Компоненты
Содержание, вес.ч. в составах
1
2
Глина
33
37
Кварцевый песок
2
3
Мел
1
0,5
Окись железа
12
15
Пиролюзит
8
7
Криолит
7
8
Берут, например, 37 кг глины (используемой в производстве черепицы), 3 кг кварцевого песка (промытого и высушенного), 0,5 кг мела, 15 кг окиси железа, 7 кг пиролюзита, 8 кг криолита. Компоненты подвергают помолу по полного прохождения через сетку 008. Подготавливают суспензию с влажностью 45-55%. Суспензию наносят в виде тонкого слоя на поверхность отформованной и высушенной черепицы, вторично сушат изделия с нанесенным слоем и обжигают в интервале температур 1050-1200°С. При обжиге покрытие образует спекшийся слой, прочно удерживающийся на поверхности черепицы. Полученное защитно-декоративное покрытие экологически безопасно, имеет матово-черный цвет.
Источники информации
1. Гехт Г. Керамика / Пер. с нем. - Л.-М.: Главная редакция химической литературы, 1938. - С.177.